(57)【要約】【課題】透明もしくは光沢を有しているインクジェット用記録シートにおいて、特に水性顔料インクの吸収性、乾燥性、発色性に優れ、且つ、耐水性が良好なインクジェット用記録シートを提供する。【解決手段】水性顔料インクを用いて画像を形成するインクジェット用記録シートにおいて、該記録シートの受像層が、水性ウレタン樹脂、水性アクリル樹脂の２種からなり、架橋剤としてオキサゾリン基を有する水溶性ポリマー及びアクリル系の水溶性自己乳化型エポキシ硬化剤を含有することを特徴とする。【選択図】        なし【特許請求の範囲】
【請求項１】
水性顔料インクを用いて画像を形成するインクジェット用記録シートにおいて、該記録シートの受像層が、水性ウレタン樹脂、水性アクリル樹脂の2種からなり、架橋剤としてオキサゾリン基を有する水溶性ポリマー及びアクリル系の水溶性自己乳化型エポキシ硬化剤を含有することを特徴とするインクジェット用記録シート
【発明の詳細な説明】
【技術分野】
【０００１】
本発明はインクジェット用記録シートに関するものであり、特に、透明もしくは光沢を有しているインクジェット記録用シート関する。
【背景技術】
【０００２】
従来の技術では、特に透明もしくは光沢を有しているインクジェット記録用シートの受像層は、ポリビニルアルコール、ポリビニルピロリドン、澱粉、水溶性セルロース誘導体が提案されている。しかし、この方法では特に水性顔料インクの吸収性、乾燥性が悪く、乾燥途中で受像層がひび割れる問題がある。更に耐水性も不十分なため、水滴や汗が受像層に付着した場合、記録画像が滲んだり、受像層が基材から剥がれ易いという問題があり、いまだ満足できる結果を得るに至っていない。そこで、耐水性を向上させる方法として、数々の架橋剤を用いることが検討されており、このような架橋剤として、例えば、イソシアネート類、アジリジン類、ホウ酸類等が挙げられる。しかし、このような架橋剤では充分な耐水性を得ることができず、透明度や光沢度が低下する問題がある。特開２０００-５２６４７、特開２００１-２１９６４５には、オキサゾリン基を有する水溶性ポリマーを含有する、インクジェット用記録シート用コーティング剤が開示されている。しかしながら、オキサゾリン基1種類のみの添加では、塗工液固形分中のオキサゾリン基含有水溶性ポリマーの固形分が４５％〜５０％でありながら、耐水性がいまだ不十分であり、また、充分な耐水性を得られたとしても、記録画像が滲んだり、インクの定着性の低下を引き起こすという欠点がある。また、オキサゾリン基含有水溶性ポリマー多く添加することでコスト的に不利である。従来のインクジェット用記録シートは、耐水性の向上と共に、インク吸収性、乾燥性が低下し、印刷画質の低下が問題であった。このため、インク吸収性と印刷物の耐水性とを備え持つインクジェット用記録シートは得られていない。
【特許文献１】特開２０００−５２６４７号公報                    特開２００１−２１９６４５号公報
【発明の開示】
【発明が解決しようとする課題】
【０００３】
本発明の目的は、透明もしくは光沢を有しているインクジェット用記録シートにおいて、特に水性顔料インクの吸収性、乾燥性、発色性に優れ、且つ、耐水性が良好なインクジェット用記録シートを提供することにある。
【課題を解決するための手段】
【０００４】
目的を達成するため、本発明は、水性ウレタン樹脂、水性アクリル樹脂の2種からなり、架橋剤としてオキサゾリン基を有する水溶性ポリマー及びアクリル系の水溶性自己乳化型エポキシ硬化剤を含有することを特徴とするものである。
【発明の効果】
【０００５】
本発明は透明もしくは光沢を有しているインクジェット用記録シートにおいて、特に水性顔料インクの吸収性、乾燥性、発色性に優れ、且つ、耐水性が良好なインクジェット用記録シートを提供することができる。
【発明を実施するための最良の形態】
【０００６】
本発明者は鋭意検討の結果、水性顔料インクを用いて画像を形成するインクジェット用記録シートにおいて、該記録シートの受像層が、水性ウレタン樹脂、水性アクリル樹脂の2種からなり、架橋剤としてオキサゾリン基を有する水溶性ポリマー及びアクリル系の水溶性自己乳化型エポキシ硬化剤を含有することを特徴とするインクジェット用記録シートを提供するに至った。
【０００７】
ウレタン樹脂は、ポリエステル系、ポリエーテル系等が例示できる。カチオン性ポリエーテル系ウレタン樹脂が好ましいが、必要に応じて他のウレタン樹脂を用いても良い。
【０００８】
アクリル樹脂は、アクリル 酸エステルおよびメタクリル酸エステルの重合体または共重合体等のアクリル 系重合体樹脂、または、エチレン−酢酸ビニル、エチレン−アクリル −酢酸ビニル、エチレン−塩化ビニル−酢酸ビニル等のエチレン−酢酸ビニル共重合体樹脂、アクリル・スチレン共重合体樹脂等が例示できる。カチオン性アクリル・スチレン共重合体樹脂が好ましいが、必要に応じて他のアクリル樹脂を用いても良い。
【０００９】
受像層固形分中のウレタン樹脂とアクリル樹脂の重量比は、ウレタン樹脂が６５〜８５％で、アクリル樹脂が１５〜３５％のものが好ましい。さらには、ウレタン樹脂が７０〜８０％で、アクリル樹脂が２０〜３０％のものが好ましい。ウレタン樹脂が６５％を下回るとインク吸収性が不十分であり、８５％を上回ると耐水性が悪くなる。アクリル樹脂が１５％を下回ると基材との密着が悪くなり耐水性が不十分であり、３５％より大きくなるとインク吸収性、乾燥性が不十分で且つ、印刷画像に滲みを生じる。
【００１０】
受像層固形分中に含まれるオキサゾリン基を有する水溶性ポリマーは０.３〜２.０％が好ましい。さらには、０.５〜１.５％が好ましい。受像層固形分中に含まれるオキサゾリン基を有する水溶性ポリマーが０.５％を下回ると充分な耐水性を得ることができず、１.５％を上回るとインク吸収性、乾燥性が低下する。アクリル系の水溶性自己乳化型エポキシ硬化剤は２.０〜３.７％が好ましい。さらには、２.５〜３.５％が好ましい。アクリル系の水溶性自己乳化型エポキシ硬化剤が２.５％を下回ると充分な耐水性を得られず、また、インクの定着力も低下する。また、３.５％を上回ると、インク吸収性が低下する。
【００１１】
基材は、ポリエステル、ポリオレフィン、ポリ塩化ビニル等の合成樹脂フィルム、合成紙等の紙が挙げられる。また、基材はコロナ放電処理などの表面処理によりインク受像層のコーティング性を改善させることもできる。基材の厚みは２５〜４００μｍの範囲が好ましく、プリンタへの装着性や取り扱いを考慮すると５０〜３００μｍが好ましい。基材の厚みが２５μｍ未満では、ハンドリングやプリンタでの装着性が悪いほか、プリンタに装着した記録材がフィードされる際に皺が発生したり等正常に紙送りされないことがある。また、基材が４００μｍを超えるとプリンタへの装着が困難になったり、正常に紙送りされないことがある。
【００１２】
インク受像層の厚みは、５〜５０μｍが好ましく、さらには１０〜３０μｍが好ましいが、これに限定するものではない。上述により得られたインクジェット用記録シートは必要に応じて粘着層を設けることも可能である。
【実施例１】
【００１３】
以下に実施例を挙げて本発明を具体的に説明するが、本発明がこれによって限定されるものではない。
【００１４】
基材として帝人デュポンフィルム株式会社製ポリエステルフィルムを使用し、その基材の一方に、乾燥重量比がポリエーテル系ウレタン樹脂（第一工業製薬株式会社  スーパーフレックス６００  固形分２５％）７２％、アクリル・スチレン共重合樹脂（中央理化工業株式会社  リカボンド  FK-８２０  固形分３９％）２４％、オキサゾリン基を有する水溶性ポリマー（固形分４０％）０.５％、アクリル系の水溶性自己乳化型エポキシ硬化剤として、メタクリル酸・アクリル酸ブチル・メタクリル酸メチル・スチレン共重合物とポリエチレンイミンのグラフト化物の塩化水素中和物（固形分４９％）３.５％となるようにイオン交換水に順次投入し攪拌処理を行なった後、乾燥塗膜が１６μｍとなるようにインク受像層を設けてインクジェット用記録シートを得た。
【実施例２】
【００１５】
実施例１で用いたオキサゾリン基を有する水溶性ポリマーの乾燥重量比を１.５％、アクリル系の水溶性自己乳化型エポキシ硬化剤の乾燥重量比を２.５％とした以外は、実施例１と同様にしてインクジェット用記録シートを得た。
(比較例１)
【００１６】
実施例１で用いたオキサゾリン基を有する水溶性ポリマー及びアクリル系の水溶性自己乳化型エポキシ硬化剤を添加しない以外は、実施例１と同様にしてインクジェット用記録シートを得た。
(比較例２)
【００１７】
実施例１で用いたオキサゾリン基を有する水溶性ポリマーを添加せず、アクリル系の水溶性自己乳化型エポキシ硬化剤を４.０％とした以外は、実施例１と同様にしてインクジェット用記録シートを得た。。
(比較例３)
【００１８】
実施例１で用いたアクリル系の水溶性自己乳化型エポキシ硬化剤を添加せず、オキサゾリン基を有する水溶性ポリマーを４.０％とした以外は、実施例１と同様にしてインクジェット用記録シートを得た。
(比較例４)
【００１９】
実施例１で用いたウレタン樹脂を添加しない以外は、実施例１と同様にしてインクジェット用被記録材を得た。
(比較例５)
【００２０】
実施例１で用いたアクリル樹脂を添加しない以外は、実施例１と同様にしてインクジェット用記録シートを得た。
【００２１】
このようにして得られたインクジェット用記録シートを、セイコーエプソン株式会社製、MC-２０００を用いイエロー・マゼンタ・シアン・ブラックの文字およびベタを印字し評価を行った。インク吸収性、乾燥性の評価は、印字後、綿棒で印字部表面を擦り、綿棒に付着したインクの状態を目視で確認した。○：綿棒にインクが付着しない、×：綿棒にインクが付着している。耐水性の評価は、印字物を水に浸漬し３時間放置後、指で擦り受像層の耐水性、インクの定着性を確認した。○：指で擦っても、受像層、インクがとれない、×：指で擦ると受像層及びインクが取れてしまう。発色性の評価は印字部を目視にて確認した。○：印刷画像が鮮明である、×：滲みが生じている
【００２２】
これらの結果を表１に示す。
【００２３】
【表１】
2005074880.tif 000002